Structure monocouche ou multicouche, pour le transport, le stockage ou la distribution de gaz comprimé, de préférence sous haute pression, en particulier l’hydrogène, comprenant : au moins une couche de renfort composite constituant l’enveloppe de ladite structure constituée d’un matériau fibreux sous forme de fibres continues imprégné par une composition comprenant majoritairement au moins un polymère thermoplastique ductile, de préférence semi-cristallin, présentant une température de transition vitreuse (Tg) mesurée selon la norme ISO 11357 -3 : 2013, la dite Tg étant inférieure ou égale à la température d’utilisation Tu, ou Tg -Tu ≥ +100°C, le matériaux fibreux imprégné composant ladite couche de renfort composite présentant, après consolidation, une déformation à la rupture transverse supérieure à la déformation à la rupture desdites fibres, en particulier supérieure à 1,6%, notamment à 1,8%, en particulier à 2%, plus particulièrement à 2,2%, à la température d’utilisation et à la vitesse de déformation représentative de l’utilisation, ladite structure étant dépourvue d’une couche d’étanchéité interne. Structure monocouche ou multicouche selon la revendication 1, caractérisée en ce que ledit polymère thermoplastique de la couche de renfort composite est un polyamide, en particulier semi-cristallin présentant un rapport C/N supérieur ou égal à 5, de préférence supérieur ou égal à 8, en particulier supérieur ou égale à 9, et plus particulièrement supérieure ou égale à 10. Structure monocouche ou multicouche selon la revendication 2, caractérisée en ce que le polyamide, en particulier semi-cristallin, imprégnant les fibres continues de la couche de renfort composite est un polyamide aliphatique, en particulier choisi parmi PA410, PA 56, PA59, PA510, PA512, PA513, PA 514, PA6, PA 66, PA 69, PA610, PA612, PA614, PA618, PA1010, PA1012, PApip10, PApip12, PA1014, PA1018, PA1210, PA1212, PA1214, PA1218, PA11, PA12, de préférence PA 6, PA66, PA410, PA510, PA 69, PA610, PA 512, PA612, PA 514, PA614, PA618, PA PA1010, PA1012, PA1014, PA1018, PA1214, PA1218, PA11 et PA12, de manière encore préférée PA 11 ou PA12, et leur mélange. Structure monocouche ou multicouche selon la revendication 2, caractérisée en ce que le polyamide, en particulier semi-cristallin, imprégnant les fibres continues de la couche de renfort composite est un polyamide semi-aromatique, en particulier choisi parmi PA MPMDT/6T, PA 11/10T, PA 11/BACT, PA 5T/10T, PA 11/6T/10T, PA MXDT/4T, PA MXDT/6T, PA MXDT/10T, PA MPMDT/4T, PA MPMDT/6T, PA MPMDT/10T, PA BACT/10T, PA BACT/6T, PA BACT/4T, PA BACT/10T/6T, PA 11/BACT/4T, PA 11/BACT/6T, PA 11/BACT/10T, PA 11/MXDT/4T, PA 11/MXDT/6T, PA 11/MXDT/10T, PA 11/MPMDT/4T, PA 11/MPMDT/6T, PA 11/MPMDT/10T, PA 11/MXDT/10T, PA11/5T/10T, et leur mélange. Structure monocouche ou multicouche selon l’une des revendications 1 à 4, caractérisée en ce qu’elle est monocouche et comprend au moins une couche de renfort composite telle que définie dans la revendication 1. Structure monocouche selon la revendication 5, caractérisée en ce que le taux de fibre en volume de ladite au moins une couche de renfort composite est compris de 30 à 50% en volume, en particulier de 30 à 40% en volume. Structure monocouche ou multicouche selon l’une des revendications 1 à 4, caractérisée en ce qu’elle est multicouche et comprend au moins les deux couches successives suivantes, de l’intérieur vers l’extérieur: - au moins une couche de renfort composite telle que définie dans la revendication 1, ladite couche de renfort composite étant en contact avec le gaz comprimé, - au moins une couche externe de renfort composite constituée d’un matériau fibreux sous forme de fibres continues imprégnées par une composition comprenant majoritairement au moins un polymère thermoplastique, de préférence semi-cristallin, ladite couche de renfort composite et ladite couche externe de renfort composite étant différentes, ladite couche de renfort composite la plus externe étant soudée à la couche externe de renfort composite la plus interne. Structure multicouche selon la revendication 7, caractérisée en ce que le polymère thermoplastique imprégnant les fibres continues de la couche de renfort composite est tel que défini dans la revendication 3. Structure multicouche selon la revendication 8, caractérisée en ce que le polymère thermoplastique imprégnant les fibres continues de la couche externe de renfort composite est tel que défini dans la revendication 3 et différent du polymère thermoplastique imprégnant les fibres continues de la couche de renfort composite. Structure multicouche selon la revendication 8, caractérisée en ce que le polymère thermoplastique imprégnant les fibres continues de la couche externe de renfort composite est tel que défini dans la revendication 4. Structure multicouche selon la revendication 7, caractérisée en ce que le polymère thermoplastique imprégnant les fibres continues de la couche de renfort composite est tel que défini dans la revendication 4. Structure multicouche selon la revendication 11, caractérisée en ce que le polymère thermoplastique imprégnant les fibres continues de la couche externe de renfort composite est tel que défini dans la revendication 3. Structure multicouche selon la revendication 11, caractérisée en ce que le polymère thermoplastique imprégnant les fibres continues de la couche externe de renfort composite est tel que défini dans la revendication 4. Structure multicouche selon l’une des revendications 7 à 13, caractérisé en ce que la couche de renfort composite a une épaisseur comprise entre 1 et 30%, plus particulièrement une épaisseur comprise entre 1 et 10%, encore plus de préférée comprise entre 1 et 5% par rapport à la totalité de l’épaisseur des couches de la structure. Structure monocouche ou multicouche selon l’une des revendications 1 à 14, caractérisé en ce qu’il comporte un ou plusieurs inserts moulés par injection, en polymère thermoplastique semi-cristallin, de préférence aliphatique. Procédé de fabrication de la structure monocouche ou multicouche telle que définie à l’une des revendications 1 à 15, caractérisé en ce qu’il comprend au moins une étape de sélection d’une couche de renfort composite constituant l’enveloppe de ladite structure, ladite couche de renfort composite étant constituée d’un matériau fibreux sous forme de fibres continues imprégné par une composition comprenant majoritairement au moins un polymère thermoplastique ductile, de préférence semi-cristallin, le matériau fibreux imprégné présentant, après consolidation, une déformation à la rupture transverse supérieure à la déformation à la rupture desdites fibres, en particulier supérieure à 1,6%, notamment à 1,8%, en particulier à 2%, plus particulièrement à 2,2%, à la température d’utilisation et à la vitesse de déformation représentative de l’utilisation. Procédé selon la revendication 16, caractérisé en ce qu’il comprend, après ladite étape de sélection, une étape d’enroulement filamentaire dudit matériaux fibreux. Utilisation d’au moins une couche de renfort composite constituée d’un matériau fibreux sous forme de fibres continues imprégné par une composition comprenant majoritairement au moins un polymère thermoplastique,de préférence semi-cristallin, présentant une température de transition vitreuse (Tg) mesurée selon la norme ISO 11357 -3 : 2013, la dite Tg étant inférieure ou égale à la température d’utilisation Tu, ou Tg -Tu ≥ 100°C, , ladite couche de renfort composite présentant, après consolidation, une déformation à la rupture transverse supérieure à la déformation à la rupture desdites fibres, en particulier supérieure à 1,6%, notamment à 1,8%, en particulier à 2%, plus particulièrement à 2,2% à la température d’utilisation et à la vitesse de déformation représentative de l’utilisation, telle que définie ci-dessus, pour constituer l’enveloppe d’une structure monocouche ou multicouche pour le transport, le stockage ou la distribution de gaz comprimé, de préférence sous haute pression, en particulier l’hydrogène. Utilisation de la structure monocouche ou multicouche, telle que définie à l’une quelconque des revendications 1 à 15, pour le transport, le stockage ou la distribution de gaz comprimé, de préférence sous haute pression, en particulier l’hydrogène.